(57)【要約】【課題】従来のソルダリングに代替え可能で、しかも鉛及び錫の使用を全廃して、重金属汚染による環境負荷を解消した接合材料を使用して接合した接合体を提供する。【解決手段】２つ以上の部材５２を接合した接合体であって、該部材５２の接合部５０には、金属の焼結組織からなる金属焼結部を含むことを特徴とする。金属焼結部は、例えば、金属粒子からなる金属核の周囲を有機化合物で結合・被覆することによって生成した複合型金属ナノ粒子を主体とする接合材料を部材の接合部に介在させ、該接合材料を所定の位置に保持した状態で加熱・焼成して部材を接合することによって得られる。【選択図】　　　図６
2004130371.tif 000002
【特許請求の範囲】
【請求項１】
２つ以上の部材を接合した接合体であって、該部材の接合部には、金属の焼結組織からなる金属焼結部を含むことを特徴とする接合体。
【請求項２】
前記金属焼結部は、金属粒子からなる金属核の周囲を有機化合物で結合・被覆することによって生成した複合型金属ナノ粒子を主体とする接合材料を前記部材の接合部に介在させ、該接合材料を所定の位置に保持した状態で加熱・焼成して前記部材を接合することによって得られたものであることを特徴とする請求項１記載の接合体。
【請求項３】
前記接合材料には、骨材が添加されていることを特徴とする請求項２記載の接合体。
【請求項４】
前記有機化合物は、Ｃ，Ｈ及び／またはＯを主成分としたものであることを特徴とする請求項２または３記載の接合体。
【請求項５】
前記複合型金属ナノ粒子は、その金属核の平均直径が１００ｎｍ程度以下であることを特徴とする請求項２乃至４のいずれかに記載の接合体。
【請求項６】
前記複合型金属ナノ粒子の金属核は、金、銀、パラジウムまたは銅を主成分とすることを特徴とする請求項２乃至５のいずれかに記載の接合体。
【請求項７】
前記金属焼結部は、半導体ベアチップの基材への接合部、または半導体パッケージの配線板への接合部に形成されていることを特徴とする請求項１乃至６のいずれかに記載の接合体。
【発明の詳細な説明】
【０００１】
【発明の属する技術分野】
本発明は、２つ以上の部材を接合した接合体に係り、特に電子部品や半導体装置等を構成するチップと基板等とを、前記チップの表面に設けられた電気接合用バンプ（接点）と基板上の電極（接点）とを介して接合したり、電気機器や部品に通電用のケーブル等を取付けて両者を接合したり、或いは、熱交換器や航空機等の装置や機器の部材間を締結することによって接合した接合体に関する。
【０００２】
【従来の技術】
例えば、電子部品や半導体装置等を構成するチップの表面に配列した電気接合用バンプと、基板上のこれらの各バンプに対応する位置に設けた電極との電気的接合には、錫と鉛からなるはんだ（以下、Ｓｎ−Ｐｂソルダ又はソルダという）を用いたマイクロソルダリングが広く用いられている。これは、この種のソルダを用いた接合法によれば、一般的に〜３９．２ＭＰａ程度の接合強度を確保するとともに、ソルダバルクの電気抵抗率を〜１７μΩｃｍ程度、溶融温度を〜１８０℃程度とすることができ、バランスのとれた接合特性を容易に得られることによっている。
【０００３】
図９は、この種のソルダを用いた従来の一般的なリフローソルダリングにより、ＱＦＣ（Ｑｕａｄ　Ｆｌａｔ　Ｐａｃｋａｇｅ）タイプのＩＣパッケージをプリント配線板の両面に装着する表面実装工程の一例を示す。先ず、図９（ａ）に示すように、プリント配線板１０の表面（上面）の所定の位置にソルダペースト１２ａを印刷し、更に図９（ｂ）に示すように、ソルダペースト１２ａに挟まれた所定の位置に接着剤１４を塗布する。そして、図９（ｃ）に示すように、各リード２２ａを前記各ソルダペースト１２ａに圧接しつつ、接着剤１４を介してＩＣパッケージ２０ａをプリント配線板１０の表面に装着し、接着剤１４を乾燥・硬化させる。
【０００４】
次に、図９（ｄ）に示すように、プリント配線板１０を反転させた後、プリント配線板１０の裏面（上面）の所定の位置にソルダペースト１２ｂを印刷し、図９（ｅ）に示すように、各リード２２ｂを前記各ソルダペースト１２ｂに圧接しつつ、ＩＣパッケージ２０ｂをプリント配線板１０の裏面に装着し、しかる後、例えば３００℃程度に加熱することによって、ソルダペースト１２ａ，１２ｂを溶融固化させる。
【０００５】
そして、前述のようにしてＩＣパッケージ２０ａ，２０ｂを装着したプリント配線板１０の全体を、図１０に示すように、外ケーシング３０の内部に格納する場合には、この外ケーシング３０に設けた電極３２に、はんだ３４を介してリード線３６を接合するようにしている。
【０００６】
ここで、外ケーシング３０の電極３２に、はんだ３４を介してリード線３６を接合する際に、この時の昇温・加熱によって、既に接合が完了したプリント配線板１０と各ＩＣパッケージ２０ａ，２０ｂとのはんだ接合部１２ａ，１２ｂ等が再溶融して、電気的接触が損傷してしまうことを回避する必要がある。そこで、プリント配線板１０と各ＩＣパッケージ２０ａ，２０ｂの接合には、通常と異なる９５％Ｐｂ含有の高温はんだ（融点：３００℃程度）を用い、外ケーシング３０の電極３２へのリード線３６の接合には、通常の低融点はんだ（融点：１８３℃程度）を用いることが一般に行われている。このように、融点の異なる２種のはんだを用いることにより、リード線３６を外ケーシング３０に取付ける時に、外ケーシング３０の内部の電気的接触が再溶融による損傷を受けることを避けることが可能となる。
【０００７】
【発明が解決しようとする課題】
しかしながら、近年、地球環境保全の観点から鉛の使用が厳しく制限され、接合用のはんだ材料についても、これが通常４０％程度以上の鉛を含有することから、鉛の含有量が零のはんだ材料への転換を強く迫られる状況となっている。通常の６０％Ｓｎ−４０％Ｐｂはんだの代替品としては、Ａｇ−Ｓｎ系のものが開発され既に一部で使用されている。しかし、９５％Ｐｂからなる高温はんだの代替品実現は、その目途が全くたっていない状況にある。このため、前述のようなパッケージタイプの小型・薄型半導体装置を、鉛の含有量が零のはんだ材料を使用して製造することは、接合問題で暗礁に乗り上げた状況となっている。
【０００８】
また、熱交換器や航空機等の部品を接合によって製造する場合には、所謂ろう付が多用されている。このろう付法は、必然的に金属材料（ろう材）の融点以上までの加熱を伴うので、接合時の被接合部分の温度が４５０〜１０００℃と非常に高くなる。このように、最高１０００℃もの高温に曝されれば、一般的には、部材の広範囲な熱変形や大規模な熱応力・歪を生じることが不可避となる。このため、形状・寸法の精密さを要求される上記部品を、熱変形等の不都合を起こすことのない、比較的低温で確実に接合できるようにしたものの開発が強く望まれている。
【０００９】
本発明は、上記事情に鑑みてなされたもので、従来のソルダリングに代替え可能で、しかも鉛及び錫の使用を全廃して、重金属汚染による環境負荷を解消した接合材料を使用して接合した接合体を提供することを目的とする。
【００１０】
【課題を解決するための手段】
請求項１に記載の発明は、２つ以上の部材を接合した接合体であって、該部材の接合部には、金属の焼結組織からなる金属焼結部を含むことを特徴とする接合体である。
【００１１】
通常の接合部は、例えば溶接やろう付で見られるように、金属が一旦溶融して固化した所謂金属の凝固組織からなっている場合が多い。これに対して、接合体の接合部を金属の焼結組織とすることで、溶融に伴って形状や体積が大規模に変化してしまうことを防止することができる。後述するが、焼結は、微細な粒子同士が互いに接触していて、周囲温度が上昇した場合に粒子同士の結合が生じ、しかも結合部分の全体に対する割合が経時的に増加して、最終的には一体化して連続した固体になってしまう現象を指している。焼結の場合、接合部が全体として溶融・液状化することは無く、巨視的には固体のままで結合が進行する。したがって、溶融に伴う形状や体積の大規模な変化を伴うことはない。
【００１２】
請求項２に記載の発明は、前記金属焼結部は、金属粒子からなる金属核の周囲を有機化合物で結合・被覆することによって生成した複合型金属ナノ粒子を主体とする接合材料を前記部材の接合部に介在させ、該接合材料を所定の位置に保持した状態で加熱・焼成して前記部材を接合することによって得られたものであることを特徴とする請求項１記載の接合体である。
【００１３】
請求項３に記載の発明は、前記接合材料には、骨材が添加されていることを特徴とする請求項２記載の接合体である。例えば、平均粒子径が１００μｍ程度以下の大きさの骨材を添加することで、複合型金属ナノ粒子単独の場合と異なり、各種の特性を加えることが出来る。この骨材としては、例えば、金属、プラスチックまたは金属・プラスチック以外の無機物のうちのどれか１種又は複数を組合せたものが用いられる。この骨材の大きさは、より好ましくは０．１〜１．０μｍ程度である。この無機物には、例えば各種のセラミック、炭素、ダイヤモンドまたはガラスなどが含まれる。この骨材が金属の場合、その材質としては、例えばＡｌ，Ｃｕ，Ｍｇ，Ｆｅ，Ｎｉ，Ａｕ，Ａｇ，Ｐｄのうちの１種又はそれらの複数の元素からなる粉末が挙げられる。このように各種の特性に優れた金属粉末を骨材として添加することによって、接合部の安定した強度・靱性等を確保したり、導電性を改善したりすることが出来る。また骨材がプラスチックの場合は、接合部の軽量化の効果を得る。特に、耐熱性プラスチック粉末、例えばポリイミド、ポリアラミド、またはポリエーテルエーテルケトン粉末等を使用すると、接合時の加熱温度に曝されてもプラスチックとしての変質・劣化の度合いが少ないので都合が良い。
【００１４】
請求項４に記載の発明は、前記有機化合物は、Ｃ，Ｈ及び／またはＯを主成分としたものであることを特徴とする請求項２または３記載の接合体である。有機化合物に、窒素（Ｎ）、硫黄（Ｓ）等のように、Ｃ，Ｈ及び／またはＯ以外の元素を含む場合、接合時の加熱によって有機化合物を分解・蒸散させる工程を実行しても、有機化合物中に含まれる、ＮまたはＳ成分が焼結金属中に残留することがある。その結果、接合部の導電性に悪影響を及ぼす場合がある。例えば、高密度実装部品のように動作時の電流密度が高い部分で、このような理由で導電率が低下することは由々しい問題を生じると考えられる。しかし、有機化合物をＣ，Ｈ及び／またはＯを主成分とすることで、このような弊害を防止することができる。
【００１５】
請求項５に記載の発明は、前記複合型金属ナノ粒子は、その金属核の平均直径が１００ｎｍ程度以下であることを特徴とする請求項２乃至４のいずれかに記載の接合体である。複合型金属ナノ粒子の金属核の平均直径は、１００ｎｍ程度以下、好ましくは２０ｎｍ程度以下、更に好ましくは５ｎｍ程度以下である。この金属核の平均直径の最小値は、製造が可能な限り特に限定されないが、一般的には０．５ｎｍ程度、または１．０ｎｍ程度である。表１は、直径が５０ｎｍ程度以下の金属超微粒子（Ｆｅ，Ａｇ，Ｎｉ，Ｃｕ）が焼結を開始する温度を示す（例えば、一ノ瀬昇、尾崎義治、賀集誠一郎、「超微粒子技術入門」（１９８８．７オーム社）Ｐ．２６〜２９参照）。
【表１】
2004130371.tif 000003
【００１６】
表１に示すように、例えば直径２０ｎｍの銀粒子を用いれば、焼結は、６０〜８０℃と常温に極めて近い温度で起きる（低温焼結）。つまり、複合型金属ナノ粒子を低温焼成させると、複合型金属ナノ粒子の保護層（有機化合物）が分解・蒸散し、同時に金属核同士が直接接触し、更に焼結して、バルクの金属が形成される。
【００１７】
請求項６に記載の発明は、前記複合型金属ナノ粒子の金属核は、金、銀、パラジウムまたは銅を主成分とすることを特徴とする請求項２乃至５のいずれかに記載の接合体である。
請求項７に記載の発明は、前記金属焼結部は、半導体ベアチップの基材への接合部、または半導体パッケージの配線板への接合部に形成されていることを特徴とする請求項１乃至６のいずれかに記載の接合体である。
【００１８】
【発明の実施の形態】
以下、本発明の実施の形態を図面を参照して説明する。なお、以下の実施の形態では、複合型金属ナノ粒子として、単体の銀からなる複合型銀ナノ粒子を使用した例を示しているが、例えば、金、パラジウムまたは銅等の他の金属からなる複合型金属ナノ粒子を使用しても良い。
【００１９】
図１は、この発明に使用される接合素材としての複合型銀ナノ粒子（複合型金属ナノ粒子）を模式的に示すもので、この複合型銀ナノ粒子４３は、例えば約５ｎｍ程度の極小クラスタ状の銀単体からなる金属核（銀粒子）４０の周囲を、例えばアルキル鎖殻４２からなる有機化合物で結合・被覆した構造を持つ。
【００２０】
このような、周囲をアルキル鎖殻（有機化合物）４２で結合・被覆した複合型銀ナノ粒子４３は、図２に示すように、例えばミリスチン酸、ステアリン酸またはオレイン酸を水酸化ナトリウムによって鹸化し、しかる後、硝酸銀と反応させることによって作製した直鎖型脂肪酸銀塩（例えば、アルキル鎖の炭素数＝１４又は１８）を、２５０℃程度の窒素雰囲気で４時間加熱し、精製することによって安価に製造することができる。
【００２１】
なお、図示しないが、他の製造方法の１つとして、例えばナフテン系高沸点溶媒（非水系溶媒）中で且つオレイン酸（イオン性有機化合物）の存在下で硝酸銀（金属塩）をその分解還元温度以下で且つイオン性有機化合物の分解温度以下の２４０℃程度で３時間加熱することによって、イオン性有機化合物で周囲を結合・被覆した複合型銀ナノ粒子を製造するようにしても良い。
【００２２】
このようにして製造した複合型銀ナノ粒子は、その周囲をアルキル鎖殻またはイオン性有機化合物で結合・被覆しているため、例えばシクロヘキサン等の有機溶媒に溶解させると、互いに凝集することなく、安定した状態で溶媒中に均一に混ざり合い、透明な状態、即ち可溶化状態となる。
【００２３】
複合型銀ナノ粒子４３の金属核４０の平均粒径は、１００ｎｍ程度以下、好ましくは２０ｎｍ以下、更に好ましくは５ｎｍ以下とする。この金属核４０の平均粒径の最小値は、可能な限り特に限定されないが、一般的には０．５ｎｍ程度、好ましくは１．０ｎｍ程度である。このように構成することにより、金属核４０を構成する銀粒子は、前述の低温焼結を起こすことが可能となる。
【００２４】
次に、前述のようにして製造した複合型銀ナノ粒子４３を使って、部材を接合する手順例を図３を参照して説明する。
先ず、前述のようにして製造した、例えば図１に示す、金属核４０の周囲をアルキル鎖殻（有機化合物）４２で結合・被覆した複合型銀ナノ粒子（複合型金属ナノ粒子）４３を、有機溶剤、液状高分子材料、水、又はアルコール等のうちの１つ又は複数の液体からなる溶媒に混入・分散し、これに必要に応じて金属、プラスチック、無機物等の粉末を骨材として添加・混合して、液状又はペースト状の接合材料を作成する。ここで、複合型銀ナノ粒子（複合型金属ナノ粒子）４３は、その金属核４０の寸法が約５ｎｍ程度と極小クラスタ状をなしており、互いに分散性良く媒体に均一に混じりあった状態を保つことができる。
【００２５】
ここで、複合型銀ナノ粒子４３を、金属部分（金属核と骨材の両者を含む、以下同じ）の全液体に対する重量比率が好ましくは１％以上、８５％以下となるように溶媒に分散させ、これに分散剤やゲル化剤を適宜添加して液状化することで、低温で焼結結合可能な接合素材（複合型金属ナノ粒子４３）を均一に分散させた所望の流動性を有する液状の接合材料を得ることができる。複合型金属ナノ粒子４３を接合素材とする接合材料中の金属部分の全体に対する重量比率が８５％を超えると、液状の接合材料としての流動性が著しく低下するので、微細な隙間を液状の接合材料で充填するに際し、充填の不完全な部分を生じやすくなる。
【００２６】
更に、接合材料中の金属部分の全体に対する重量比率が１％以下では、接合材料に含まれる有機成分が多過ぎる結果、焼成時の脱ガスが不十分となって、接合部に欠陥を生じやすいので本比率を上記範囲に限定している。
【００２７】
複合型銀ナノ粒子４３を、金属部分の全流動体に対する重量比率が好ましくは１５〜９０％となるように溶媒に分散させ、これに分散剤やゲル化剤を適宜添加して液状化し、スラリー、ペーストまたはクリーム状に調整することで、低温で焼結結合可能な接合素材（複合型銀ナノ粒子４３）を均一に分散させた、所望の流動性を有するスラリー、ペーストまたはクリーム状の接合材料を得ることができる。
【００２８】
複合型金属ナノ粒子４３を、金属部分の接合材料全体に対する重量比率が、好ましくは２０〜９５％となるように有機溶媒に分散させ、これに分散剤やゲル化剤を適宜添加して液状化し、更に例えば棒状、紐状またはボール状等の各種形状に成形して固化させるか、またはゼリー状に半固化させることで、低温で焼結結合可能な接合素材（複合型銀ナノ粒子４３）を均一に分散させた、所望の流動性を有する固化若しくは半固化した接合材料を得ることができる。
【００２９】
前述した接合材料に含有させる骨材としては、必要に応じて、０．１μｍ程度の大きさの、例えば金属粉末、プラスチック粉末、金属・プラスチック以外の無機物粉末等単独で、もしくはこれらを組合せたものとする。このように、骨材を添加することで、複合型金属ナノ粒子単独の場合と異なり、各種の特性を加えることができる。
【００３０】
この骨材としては、例えばＡｌ，Ｃｕ，Ｍｇ，Ｆｅ，Ｎｉ，Ａｕ，ＡｇまたはＰｄからなる金属粉末を使用することができる。このように、各種電気伝導性に優れた金属粉末を骨材として添加することで、安定した電気伝導性を持つ接合を確保することができる。
【００３１】
そして、この接合材料を、主として金属製の接合すべき部材の被接合部間に例えば、塗布等によって接触・介在させる。この被接合部材の表面に接合材料を塗布した時の状態を図４に示す。この図４から、複合型銀ナノ粒子４３は、互いに非接触状態を保ちながら、溶媒４４中に均一に分散していることが判る。
【００３２】
そして、接合する部材の被接合部間の隙間を所定の値以下に規制しつつ、例えば２００〜３００℃程度に加熱して接合材料を焼成し、これによって、図６に示すように、焼結組織の銀層からなる接合部（金属焼結部）５０を介して被接合部材５２を接合する。つまり、金属核４０を結合・被覆しているアルキル鎖殻４２は、２００℃程度の加熱分解・蒸散によって消失することが知られており、このように、接合材料を２００〜３００℃程度で焼成すると、金属核４０の周囲に介在していたアルキル鎖殻４２は消失し、同時に金属核４０同士が直接接触し、焼結して銀層が形成され、また、銀層と被接合部材５２の表面でも直接接触による低温焼結が起きるので、その結果として、被接合部材５２同士が接合部（金属焼結部）５０を介して接合される。
【００３３】
ここで、銀粒子同士は、これらが著しく小さい粒子であることに起因して生じる低温焼結現象によって相互に結合・合体し、一体化した銀の焼結組織をなしていると考えられる。また、一般に銀以外の金属を含む被接合部材と銀粒子の間の接触によっても、上記銀粒子同士の場合と同様に低温焼結が起こり、銀粒子と被接合部材との接合が進むと考えられる。
【００３４】
このように被接合部材５２を接合すると、接合素材として用いる複合型銀ナノ粒子４３は、その金属核４０の周囲をアルキル鎖殻（有機化合物）４２によって結合・被覆しているので、プロセス実行前に銀粒子同士が凝集・粗大化を起こす可能性が極めて低く、その結果、焼成実行中に非常に微細な隙間内部にも銀粒子が入込み、健全な充填がなされやすくなって、信頼性ある接合が可能となる。
【００３５】
図５は、幅及び深さが共に１μｍ程度の溝を有する基板４６の表面に、前述のようにして銀層４８を形成した時の状態を示す。この図５から、基板４６の表面に設けた微細な溝の内部に銀層４８がボイドを生じることなく、確実に充填されていることが判る。また、接合のための処理温度が２００〜３００℃と低いので、溶接や高温ろう付の場合と異なり、接合操作によって被接合部材５２に過大な熱変形・歪を生ずることがない。このため、特に、精密部材・製品の製造に於いて極めて都合が良い。
【００３６】
次に、焼結によって生じる焼結組織について説明する。先ず、接合の本質的機構である焼結挙動について説明する。ここで、図７（ａ）は、小さな粒子６０ａ，６０ｂとの間で焼結による結合が起きる過程を、図７（ｂ）は、小さな粒子６０と大型の物体６２との間で焼結による結合が起きる過程を模式的に示す（例えば、作井誠太編「１００万人の金属学」（１９８９．９アグネ）Ｐ．２７２〜２７７参照）。即ち、図７（ａ）及び図７（ｂ）において、仮想線は焼結前の形態を、実線は焼結後の形態をそれぞれ示している。
【００３７】
本発明による銀粒子同士の結合は、互いに接触している銀固体の接触部に向かって、夫々を構成する原子・物質が表面拡散や体積拡散によって移動してくることが原動力になっていると考えられている。ここで、図１に示すように、接合素材たる複合型銀ナノ粒子４３の金属核４０の表面は、アルキル鎖殻（有機化合物）４２で結合・被覆されているが、これが加熱・昇温によってアルキル鎖殻（有機化合物）４２の分解・蒸散を起こすので、局所的に金属核４０同士が直接接触する部分が出現し、図７（ａ）に示すように、この部分から焼結が開始することになる。この焼結を起こす力の源は、物質固有の表面張力であって、粒子接触点の凹部の表面積を減少させる方向に働く。これは、図７（ｂ）に示すように、粒子が被接合部材と接触している部分においても、同様に成立つと考えられる。
【００３８】
この挙動が焼結の物理的機構と考えられており、粒子が小さくなるほど激しく起こる性質がある。これは、物質移動の駆動力たる表面張力が粒子表面に表面エネルギとして貯えられており、その総量は、個々の粒子の表面積の総和に比例すること、及び粒子が細かいほど、総表面積が大きくなるので、粒子表面に貯えられる表面エネルギの総和は大きくなることによる（例えば、作井誠太編「１００万人の金属学」（１９８９．９アグネ）Ｐ．２７７参照）。
したがって、極めて微小な粒子の場合、焼結は非常に起こりやすくなる。即ち、通常の粉末よりもはるかに低い温度で焼結が起こる（低温焼結）。
【００３９】
以上のように、焼結現象を利用した接合であるので、図６に示す接合部５０の金属組織は焼結組織となる。これが溶接やろう付のように、接合部が一旦局所的な溶融を起こして、その直後の冷却で凝固することによって結合が完了する所謂融接と異なるところである。すなわち、溶接やろう付を行った部分では凝固組織が必ず存在するが、本発明による接合部には凝固組織は存在しない。すなわち本発明による接合部には焼結組織に特有の空格子点や結晶粒間の空洞を生じ、結晶粒径自体も一般のバルク材よりは小さくなる傾向がある。
【００４０】
図８（ａ）は、焼結過程が進行中の金属組織を模式的に示すもので、結晶粒７０の径は５０ｎｍ程度で、結晶粒界７２や結晶粒７０内に焼結体に特有の孔７４が存在している。原子の拡散が激しく起こる結果、焼結が進行するにつれて、結晶粒界７２にある孔７４は縮小してほとんど消失する。結晶粒７０内の孔７４も非常に長い時間を経過すれば縮小していく（例えば、作井誠太編「１００万人の金属学」（１９８９．９アグネ）Ｐ．２７８参照）。
【００４１】
図８（ｂ）は、厚さ０．３ｍｍの銅板を、前述の複合型銀ナノ粒子を接合素材として、接合部の厚さが２０μｍ程度となるような条件で接合した結果得られた接合部の金属組織を示している。図８（ａ）と全く同様に、結晶粒７０内や結晶粒界７２に焼結過程に不可避の孔（黒い塊状の部分）が存在していることが判る。
【００４２】
本発明による接合を行う時の温度は、接合素材として、前述の複合型銀ナノ粒子を使用した場合、２１０〜３００℃が最適なことが判っており、実験によると、例えば３００℃×３ｍｉｎ保持による接合を行った場合、結晶粒径は５〜２００ｎｍ程度の範囲に成長し、そして、このような焼結組織の接合部を有する場合、この接合部は、工業上、必要十分な機械・電気特性を発現することが判っている。
【００４３】
【発明の効果】
以上説明したように、この発明によれば、接合部に金属の焼結組織からなる金属焼結部を含むことで、低温プロセスによって、工業上必要十分な性能が得られ、機械的、電気的特性の要求を満足する接合部を得ることができる。従って、従来のはんだやろう材を用いた溶融接合によって形成した溶融・凝固組織を含む接合部と異なり、ステップ接合による再溶融や熱変形による不具合を回避出来るという優れた効果を奏する。
【図面の簡単な説明】
【図１】本発明に使用される複合型銀ナノ粒子（複合型金属ナノ粒子）の一例を模式的に示す図である。
【図２】図１に示す複合型銀ナノ粒子の製造例を工程順に示す図である。
【図３】本発明の接合部の接合例を工程順に示す図である。
【図４】被接合部に接合材料を塗布した状態を示す図である。
【図５】微細な溝を有する基板の表面に複合型銀ナノ粒子を接合素材とした銀層を形成した時の状態を示す図である。
【図６】本発明の接合体の一例を模式的に示す図である。
【図７】焼結による小粒子の結合の概念を示す図である。
【図８】接合部の焼結組織を示す図である。
【図９】従来の電気的接触の接合方法の一例を工程順に示す図である。
【図１０】従来の電気的接触の接合方法の他の例を工程順に示す図である。
【符号の説明】
４０　金属核（銀粒子）
４２　アルキル鎖殻（有機化合物）
４３　複合型銀ナノ粒子（複合型金属ナノ粒子）
４８　銀層
５０　接合部（金属焼結部）
５２　被接合部材
７０　結晶粒
７２　結晶粒界
【図１】
2004130371.tif 000004
【図２】
2004130371.tif 000005
【図３】
2004130371.tif 000006
【図４】
2004130371.tif 000007
【図５】
2004130371.tif 000008
【図６】
2004130371.tif 000009
【図７】
2004130371.tif 000010
【図８】
2004130371.tif 000011
【図９】
2004130371.tif 000012
【図１０】
2004130371.tif 000013